Mg 를 소 정량 함유 하 고 , 또한 Si , Fe , Cu , Mn , Cr , Zn , Ti 및 Zr 중 1 종 이상 을 함유 하 며 , 또한 잔부 가 Al 및 불가피 적 불순물 로 이루어져 있 는 알루미늄 합금 을 용해 하 는 용해 공정 ( S 1 ) , 용해 된 알루미늄 합금 으로부터 수소 가스 를 제거 하 는 탈 수소 가스 공정 ( S 2 ) , 수소 가스 가 제거 된 알루미늄 합금 으로부터 개 재물 을 제거 하 는 여과 공정 ( S 3 ) , 개 재물 이 제거 된 알루미늄 합금 을 주조 하 여 주괴 를 제조 하 는 주조 공정 ( S 4 ) , 상기 주괴 를 슬라이스 하 여 소정 두께 의 알루미늄 합금 후판 을 제조 하 는 슬라이스 공정 ( S 5 ) 및 소정 두께 의 알루미늄 합금 후판 을 400 ℃ 이상 융점 미만 의 온도 에서 1 시간 이상 유지 하 는 것 에 의해 열처리 하 는 열처리 공정 ( S 6 ) 을 순차 적 으로 실시 하 는 것 을 특징 으로 하 는 알루미늄 합금 후판 의 제조 방법 이 다 .